СПОСОБ ПОКРЫТИЯ СУБСТРАТОВ

1. Способ покрытия субстратов, включающий следующие стадии:
а) приготовление субстрата,
b) нанесение состава на, по меньшей мере, одну сторону субстрата, причем состав содержит неорганическое соединение и неорганическое соединение содержит, по меньшей мере, один металл и/или полуметалл, выбираемый из группы Sc, Y, Ti, Zr, Nb, V, Cr, Mo, W, Mn, Fe, Co, B, Al, In, TI, Si, Ge, Sn, Zn, Pb, Sb, Bi или их смесей и, по меньшей мере, один элемент, выбираемый из группы Те, Se, S, О, Sb, As, Р, N, С, Ga или их смесей,
c) сушка состава, нанесенного на стадии b),
1
1
3
d) нанесение, по меньшей мере, одного покрытия на, по меньшей мере, одну сторону субстрата, на который на стадии b) наносят состав, причем покрытие содержит силан общей формулы (Z)Si(OR), причем Z означает R, OR или Gly (Gly=3-глицидилоксипропил) и R означает остаток алкила, имеющий от 1 до 18 атомов углерода и все R могут быть одинаковыми или различными, оксидную частицу, выбираемую из оксидов Ti, Si, Zr, Al, Y, Sn, Zn, Се или их смесей, полимер и инициатор, и
e) сушка покрытия, нанесенного на стадии d).
2. Способ по п.1, отличающийся тем, что субстрат на стадии а) является гибким и/или жестким субстратом.
3. Способ по п.1, отличающийся тем, что субстратом на стадии а) является трикотаж, ткань, плетеное изделие, пленка, подложка и/или металлический лист.
4. Способ по п.1, отличающийся тем, что субстрат на стадии а) является в основном стабильным к температурам при температуре больше чем 100°С.
5. Способ по п.1, отличающийся тем, что субстрат на стадии а) является в основном стабильным к температурам при условиях сушки стадии с) и/или е).
2
2
3
2
2
2
3
2
3
6. Способ по п.1, отличающийся тем, что неорганическое соединение стадии b) выбирают из TiO, AlO, SiO, ZrO, YO, ВС, SiC, FeO, SiN, SiP, алюмисиликатов, фосфатов алюминия, цеолитов, частично обменных цеолитов или их смесей.
7. Способ по п.1, отличающийся тем, что неорганическое соединение стадии b) имеет размер зерен от 1 нм до 10000 нм.
8. Способ по п.1, отличающийся тем, что составом стадии b) является суспензия, которая предпочтительно является водной суспензией.
9. Способ по п.1, отличающийся тем, что неорганическое соединение стадии b) получают путем гидролиза предварительной стадии неорганического соединения, содержащего металл и/или полуметалл.
10. Способ по п.9, отличающийся тем, что предварительную стадию неорганического соединения выбирают из нитрата металлов, галогенида металлов, карбоната металлов, алкоголята металлов, галогенида полуметаллов, алкоголята полуметаллов или их смесей.
11. Способ по п.1, отличающийся тем, что состав стадии b) содержит инициатор.
12. Способ по п.11, отличающийся тем, что инициатором является кислота или основание, которые предпочтительно являются водной кислотой или основанием.
13. Способ по п.1, отличающийся тем, что состав стадии b) является золем.
14. Способ по п.1, отличающийся тем, что сушку состава на стадии с) проводят путем нагревания до температуры между 50°С и 1000°С.
2
2
1
2
z
4-z
a
b
n
15. Способ по п.1, отличающийся тем, что покрытие стадии d) содержит второй силан общей формулы (Z)Si(OR), причем R означает остаток алкила, имеющий от 1 до 8 атомов углерода, и Z означает HFC, причем а и b являются целыми числами, все R могут быть одинаковыми или различными, а+b=1+2n, z=1 или 2 и n=1-16, или в том случае, если Z является Gly, Z является Am (Am=3-аминопропил), где z=1.
16. Способ по п.1, отличающийся тем, что покрытие стадии d) содержит 3-глицидилоксипропилтриэтоксисилан и/или 3-глицидилоксипропилтриметоксисилан в качестве силана и/или 3-аминопропилтриметоксисилан и/или 3-аминопропилтриэтоксисилан в качестве второго силана.
a
b
n
z
4-z
17. Способ по п.1, отличающийся тем, что покрытие стадии d) в качестве силана содержит тетраэтоксисилан и в качестве второго силана силан формулы (HFC)Si(OR), причем а и b являются целыми числами, а+b=1+2n, z=1 или 2 и n=1-16, все R могут быть одинаковыми или различными, причем предпочтительно все R могут быть одинаковыми и содержат от 1 до 6 атомов углерода.
18. Способ по п.1, отличающийся тем, что покрытие стадии d) содержит тетраэтоксисилан, метилтриэтоксисилан, октилтриэтоксисилан и/или гексадецилтриметоксисилан в качестве силана и/или 3,3,4,4,5,5,6,6,7,7,8,8,8-тридекафтороктилтриэтоксисилан в качестве второго силана.
19. Способ по п.1, отличающийся тем, что покрытие стадии d) в качестве инициатора содержит кислоту или основание, которые предпочтительно являются водной кислотой или основанием.
20. Способ по п.1, отличающийся тем, что поверхность оксидных частиц, содержащихся в покрытии стадии d) является гидрофобной.
1+2n
n
21. Способ по п.1, отличающийся тем, что на поверхности оксидных частиц покрытия стадии d) присутствуют предпочтительно атомом кремния связанные органические остатки ХC, причем n равно от 1 до 20, и X означает водород и/или фтор.
22. Способ по п.1, отличающийся тем, что полимер в покрытии на стадии d) имеет среднюю среднемассовую молекулярную массу, по меньшей мере, 3000 г/моль.
23. Способ по п.1, отличающийся тем, что полимер в покрытии на стадии d) имеет среднюю степень полимеризации, по меньшей мере, 50.
24. Способ по п.1, отличающийся тем, что полимер в покрытии на стадии d) выбирают из полиамида, сложного полиэфира, эпоксидных смол, конденсата метамина и формальдегида, смолы на основе уретана-полиола или их смесей.
25. Способ по п.1, отличающийся тем, что на стадии d) на субстрат наносят так много покрытия, что после сушки на стадии е) на субстрате присутствует слой высушенного покрытия с толщиной слоя от 0,05 до 10 мкм.
26. Способ по п.1, отличающийся тем, что перед нанесением покрытия на стадии b) и/или d) можно наносить, по меньшей мере, одно другое покрытие.
27. Способ по п.1, отличающийся тем, что после нанесения покрытия на стадии d) можно наносить, по меньшей мере, одно другое покрытие.
28. Способ по одному из п.п.1-27, отличающийся тем, что сушку покрытия на стадии е) проводят путем нагревания до температуры между 50°С и 1000°С.